(57)【特許請求の範囲】
【請求項１】
難燃剤を含有するポリオレフィン系樹脂組成物をシース及び／又は電気絶縁層として被覆してなるノンハロゲン難燃樹脂被覆電線において、シース及び／又は電気絶縁層の表面に無機発泡体を含有するアクリル系樹脂エマルジョン組成物を被覆して断熱層を設けたことを特徴とするノンハロゲン難燃樹脂被覆電線。
【請求項２】
難燃剤が水酸化マグネシウム、水酸化アルミニウム、水酸化ジルコニウム、酸化アンチモン、メタホウ酸バリウム及び酸化スズから選ばれる少なくとも１種の難燃剤であることを特徴とする請求項１記載のノンハロゲン難燃樹脂被覆電線。
【請求項３】
無機発泡体がガラスバルーン、シラスバルーン及びシリカ・アルミナ中空体から選ばれる少なくとも１種の無機発泡体であることを特徴とする請求項１又は２記載のノンハロゲン難燃樹脂被覆電線。
【発明の詳細な説明】
【０００１】
【発明の属する技術分野】
本発明は、高熱環境或いは火災時において信頼性及び安全性をさらに向上させた難燃樹脂被覆電線に関し、更に、詳しくは、シース及び／又は電気絶縁層の表面に無機発泡体を含有するアクリル系樹脂エマルジョン組成物を被覆して断熱層を設けた難燃樹脂被覆電線に関する。
【０００２】
【従来の技術】
従来、一般電力、住宅組電線等に使用される樹脂被覆電線としては、ポリ塩化ビニル等のハロゲン化ビニル樹脂を含有する樹脂組成物を被覆した電線が使用されてきた。このようなハロゲン化ビニル系樹脂を含有する樹脂組成物を被覆した電線は、焼却処分する際に多量の有害ガスを発生するので、最近では、誘電率が小さく誘電損が少ない等の優れた電気的性質を有しているポリエチレン、ポリプロピレン等のポリオレフィン系樹脂に水酸化マグネシウム等の無機系難燃剤を多量に含有させたポリオレフィン系樹脂組成物を、絶縁体として導体上に被覆したり、また、シースとして絶縁電線の上に被覆したノンハロゲン難燃樹脂被覆電線が使用され始めている。
【０００３】
【発明が解決しようとする課題】
しかしながら、このようなポリオレフィン系樹脂組成物を被覆したノンハロゲン難燃樹脂被覆電線は、難燃性を得るために水酸化マグネシウム等の無機系難燃剤を多量に含有させているが、高温室内、高温を発生する機器の周辺等の高温環境、又は、火災の発生する可能性のある場所で使用されると、耐熱性が不十分となることがあり、そのために、高熱環境又は火災時における信頼性及び安全性が低下するという問題があった。
【０００４】
本発明は、かかる問題を解決することを目的としている。
即ち、本発明は、高熱環境又は火災時における信頼性及び安全性をさらに向上させたノンハロゲン難燃樹脂被覆電線を提供することを目的とする。
【０００５】
【課題を解決するための手段】
請求項１に記載された発明は、難燃剤を含有するポリオレフィン系樹脂組成物をシース及び／又は電気絶縁層として被覆してなるノンハロゲン難燃樹脂被覆電線において、シース及び／又は電気絶縁層の表面に無機発泡体を含有するアクリル系樹脂エマルジョン組成物を被覆して断熱層を設けたことを特徴とするノンハロゲン難燃樹脂被覆電線である。
【０００６】
請求項２に記載された発明は、請求項１に記載された発明において、難燃剤が水酸化マグネシウム、水酸化アルミニウム、水酸化ジルコニウム、酸化アンチモン、メタホウ酸バリウム及び酸化スズから選ばれる少なくとも１種の難燃剤であることを特徴とするものである。
【０００７】
請求項３に記載された発明は、請求項１又は２に記載された発明において、無機発泡体がガラスバルーン、シラスバルーン及びシリカ・アルミナ中空体から選ばれる少なくとも１種の無機発泡体であることを特徴とするものである。
【０００８】
【発明の実施の形態】
図１は、本発明の一実施の形態を示すノンハロゲン難燃樹脂被覆電線の断面図である。
【０００９】
図１において、１０は、本発明のノンハロゲン難燃樹脂被覆電線である。本発明のノンハロゲン難燃樹脂被覆電線１０は、その中心部分に、表面に電気絶縁層２を設けた電気絶縁線心３を有している。電気絶縁線心３は、複数本（図１では３本）束ねられ、それらが押えテープ５によって被覆されている。これらの電気絶縁線心３の間隙には、絶縁油等の介在物４が充填されている。押えテープ５によって被覆され電気絶縁線心３の表面には、難燃剤を含有するポリオレフィン系樹脂組成物を被覆してなるシース６が設けられている。そして、シース６の表面には、無機発泡体を含有するアクリル系樹脂エマルジョン組成物を被覆してなる断熱層７が設けられている。本発明のノンハロゲン難燃樹脂被覆電線１０における「電線」は、ケーブルをも含む概念のものである。
【００１０】
本実施の形態においては、電気絶縁線心３を複数本束ねたものについて説明したが、本発明においては、電気絶縁線心３が１本のものであってもかまわない。その場合には、シース６及び／又は電気絶縁層２の表面に無機発泡体を含有するアクリル系樹脂エマルジョン組成物を被覆して断熱層７を設けることができる。
【００１１】
本発明のおいて用いられるポリオレフィン系樹脂及び難燃剤含有する樹脂組成物における難燃剤としては、好ましくは、水酸化マグネシウム、水酸化アルミニウム、水酸化ジルコニウム、酸化アンチモン、メタホウ酸バリウム及び酸化スズから選ばれる少なくとも１種の難燃剤であるが、本発明の目的に反しない限り、それら以外の難燃剤であってもかまわない。
【００１２】
本発明のおいて用いられる無機発泡体は、ガラスバルーン、シラスバルーン及びシリカ・アルミナ中空体から選ばれる少なくとも１種の無機発泡体であるが、本発明の目的に反しない限り、それら以外の無機発泡体であってもかまわない。
【００１３】
本発明において用いられる無機発泡体を含有するアクリル系樹脂エマルジョン組成物は、中空構造を有する無機発泡体をアクリル系エマルジョンに均一に分散させたものであるので、水等で容易に希釈でき、そのために、かかるアクリル系樹脂エマルジョン組成物を被覆するための塗装機に大がかりに設備投資を必要としない。
【００１４】
本発明によれば、シース及び／又は電気絶縁層の表面に無機発泡体を含有するアクリル系樹脂エマルジョン組成物を被覆して断熱層を設けたので、かかる断熱層を有するノンハロゲン難燃樹脂被覆電線を高温室内、高温を発生する機器の周辺等の高温環境で使用しても、通電時における温度上昇を抑制することができ、また、火災の発生する可能性のある場所で使用しても、火災によりノンハロゲン難燃樹脂被覆電線が熱を受けた場合に電線の表面の温度が上昇し難くなり、そのために、早期着火を抑制することができる。よって、本発明によれば、高熱環境又は火災時における信頼性及び安全性をさらに向上させることができる。
【００１５】
【実施例】
（実施例１）
断面５．５ｍｍ2 の導体（６００Ｖ−ＣＥ）の表面に架橋ポリエチレンを被覆してなる電気絶縁層を設けた電気絶縁線心３本を束ね、これらの電気絶縁線心の間隙に絶縁油を介在させながら押えテープを被覆した後、この押えテープの表面にメルトインデックス（ＭＩ）：０．７５及びエチルアクリレート（ＥＡ）含有率：１５％のエチレン−エチルアクリレート共重合（日本ポリオレフィン社製、Ａ１１５０）及び水酸化マグネシウム（共和化学社製、キスマ５Ａ）を５０：５０に混練した樹脂組成物を被覆してシースを形成することによりノンハロゲン難燃樹脂被覆電線を形成した。そして、このノンハロゲン難燃樹脂被覆電線の表面に無機発泡体を含有するアクリル系樹脂エマルジョン組成物（長島特殊塗料社製、サンコートサーモシールド）を被覆して断熱層を設けることにより耐熱性をさらに向上させたノンハロゲン難燃樹脂被覆電線とした。
このようにして得られたノンハロゲン難燃樹脂被覆電線をＪＩＳ  Ｃ３００５による難燃試験（６０℃傾斜法による３０秒バーナー接炎試験）にて電線着火時間及び炎消時間を測定したところ、電線着火時間は１７秒であり、そして、炎消時間は４０秒であった。
【００１６】
（実施例２）
実施例１と同様に形成したノンハロゲン難燃樹脂被覆電線の表面に、水で５０％濃度に希釈した、無機発泡体を含有するアクリル系樹脂エマルジョン組成物（長島特殊塗料社製、サンコートサーモシールド）を被覆して断熱層を設けることにより耐熱性をさらに向上させたノンハロゲン難燃樹脂被覆電線とした。
このようにして得られたノンハロゲン難燃樹脂被覆電線をＪＩＳ  Ｃ３００５による難燃試験（６０℃傾斜法による３０秒バーナー接炎試験）にて電線着火時間及び炎消時間を測定したところ、電線着火時間は１５秒であり、そして、炎消秒は４６秒であった。
【００１７】
（実施例３）
実施例１と同様に形成したノンハロゲン難燃樹脂被覆電線の表面に、水で１０％濃度に希釈した、無機発泡体を含有するアクリル系樹脂エマルジョン組成物（長島特殊塗料社製、サンコートサーモシールド）を被覆して断熱層を設けることにより耐熱性をさらに向上させたノンハロゲン難燃樹脂被覆電線とした。
このようにして得られたノンハロゲン難燃樹脂被覆電線をＪＩＳ  Ｃ３００５による難燃試験（６０℃傾斜法による３０秒バーナー接炎試験）にて電線着火時間及び炎消時間を測定したところ、電線着火時間は１３秒であり、そして、炎消秒は４５秒であった。
【００１８】
（比較例１）
実施例１と同様に形成したノンハロゲン難燃樹脂被覆電線をＪＩＳ  Ｃ３００５による難燃試験（６０℃傾斜法による３０秒バーナー接炎試験）にて電線着火時間及び炎消時間を測定したところ、電線着火時間は１０秒であり、そして、炎消時間は５０秒であった。
【００１９】
以上、実施例１〜３及び比較例１より、ノンハロゲン難燃樹脂被覆電線の表面に無機発泡体を含有するアクリル系樹脂エマルジョン組成物を被覆して断熱層を設けると、その耐熱性（電線着火時間及び炎消時間）がさらに向上することがわかる。そして、このような耐熱効果は、断熱層を形成する「無機発泡体を含有するアクリル系樹脂エマルジョン組成物」を水で希釈しても得られることがわかる。
【００２０】
【発明の効果】
（１）請求項１に記載された発明によれば、シース及び／又は電気絶縁層の表面に無機発泡体を含有するアクリル系樹脂エマルジョン組成物を被覆して断熱層を設けたので、高熱環境又は火災時における信頼性及び安全性をさらに向上させたノンハロゲン難燃樹脂被覆電線を提供することができる。
【００２１】
（２）請求項２に記載された発明によれば、ポリオレフィン系樹脂組成物に含有される難燃剤として水酸化マグネシウム、水酸化アルミニウム、水酸化ジルコニウム、酸化アンチモン、メタホウ酸バリウム及び酸化スズから選ばれる少なくとも１種のものを用いたので、シース及び／又は電気絶縁層を効果的に難燃化することができる。
【００２２】
（３）アクリル系樹脂エマルジョン組成物に含有される無機発泡体がガラスバルーン、シラスバルーン及びシリカ・アルミナ中空体から選ばれる少なくとも１種の無機発泡体を用いたので、断熱層を効果的に難燃化することができる。
【図面の簡単な説明】
【図１】本発明の一実施の形態を示すノンハロゲン難燃樹脂被覆電線の断面図である。
【符号の説明】
１  導体
２  電気絶縁層
３  電気絶縁線心
４  介在物
５  押えテープ
６  シース
７  断熱層
１０  ノンハロゲン難燃樹脂被覆電線
【図１】
0003778478.tif 000002